(57)【要約】      （修正有）【課題】屈折率が高く、アッベ数及びＴＧの低い光学材料用重合体が得られる化合物の提供。【解決手段】式（１）で表わされる芳香族ジハライド化合物。［Ｘは、それぞれ独立して、ハロゲン原子、Ｒ１は、（２）又は（３）で表される１価の有機基、ａは１又は２、Ｒ２は、炭素数１〜１２の１価の有機基、ｂは０〜７の整数、ｃは０又は１、Ｒ３は、炭素数１〜１２の１価の有機基、ｄは、０〜４の整数］2015040196.tif 000035【選択図】図１
2015040196.tif 000002
【特許請求の範囲】
【請求項１】
下記式（１）で表される芳香族ジハライド化合物。
【化１】
2015040196.tif 000027
（式（１）中、Ｘは、それぞれ独立して、ハロゲン原子である。Ｒ１は、下記式（２）又は（３）で表される１価の有機基である。ａは、１又は２である。ａが２の場合、複数のＲ１は、同一でも異なっていてもよい。）
【化２】
2015040196.tif 000028
（式（２）中、Ｒ２は、炭素数１〜１２の１価の有機基である。ｂは、０〜７の整数である。ｂが２以上の場合、複数のＲ２は、同一でも異なっていてもよく、任意の組み合わせにより結合して環構造の一部を形成してもよい。ｃは、０又は１である。
式（３）中、Ｒ３は、炭素数１〜１２の１価の有機基である。ｄは、０〜４の整数である。ｄが２以上の場合、複数のＲ３は、同一でも異なっていてもよく、任意の組み合わせにより結合して環構造の一部を形成してもよい。）
【請求項２】
上記式（２）で表される１価の有機基が下記式（４）で表される請求項１に記載の芳香族ジハライド化合物。
【化３】
2015040196.tif 000029
（式（４）中、Ｒ４は、炭素数１〜６の１価の有機基である。ｅは、０〜７の整数である。ｅが２以上の場合、複数のＲ４は、同一でも異なっていてもよく、任意の組み合わせにより結合して環構造の一部を形成してもよい。）
【請求項３】
下記式（５）で表される請求項２に記載の芳香族ジハライド化合物。
【化４】
2015040196.tif 000030
（式（５）中、Ｘは、上記式（１）と同義である。）
【請求項４】
下記式（６）又は（７）で表される請求項３に記載の芳香族ジハライド化合物。
【化５】
2015040196.tif 000031
（式（６）及び（７）中、Ｘは、上記式（１）と同義である。）
【請求項５】
請求項１から請求項４のいずれか１項に記載の芳香族ジハライド化合物と下記式（８）で表されるヒドロキシ基又はチオール基を有する化合物とを縮合反応させて得られる重合体。
【化６】
2015040196.tif 000032
（式（８）中、Ｒ５及びＲ６は、それぞれ独立して、炭素数１〜１２の１価の有機基である。ｆ及びｇは、それぞれ独立して、０〜６の整数である。ｆが２以上の場合、複数のＲ５は、同一でも異なっていてもよく、任意の組み合わせにより結合して環構造の一部を形成してもよい。ｇが２以上の場合、複数のＲ６は、同一でも異なっていてもよく、任意の組み合わせにより結合して環構造の一部を形成してもよい。Ｒ７及びＲ８は、それぞれ独立して、アルキレン基である。ｌ及びｍは、それぞれ独立して、０以上の整数である。Ｙは、それぞれ独立して、ヒドロキシ基又はチオール基である。Ｚは、−Ｏ−、−Ｓ−、−ＣＯ−、−ＳＯ−、−ＳＯ２−又は２価の有機基である。ｋは、０又は１である。ｊは、０〜２の整数である。ｊが２の場合、複数のＺは、同一でも異なっていてもよい。ｈ及びｉは、それぞれ独立して、０又は１である。）
【請求項６】
上記式（８）におけるＺが、下記式（９）で表される請求項５に記載の重合体。
【化７】
2015040196.tif 000033
（式（９）中、Ｒ９及びＲ１０は、それぞれ独立して、炭素数１〜１２の１価の有機基である。ｐ及びｑは、それぞれ独立して、０〜６の整数である。ｐが２以上の場合、複数のＲ９は、同一でも異なっていてもよく、任意の組み合わせにより結合して環構造の一部を形成してもよい。ｑが２以上の場合、複数のＲ１０は、同一でも異なっていてもよく、任意の組み合わせにより結合して環構造の一部を形成してもよい。ｎ及びｏは、それぞれ独立して、０又は１である。）
【請求項７】
上記式（８）で表されるヒドロキシ基又はチオール基を有する化合物が下記式（１０）で表される請求項５又は請求項６に記載の重合体。
【化８】
2015040196.tif 000034
（式（１０）中、Ｙ及びＺは、上記式（８）と同義である。Ｒ１１及びＲ１２は、それぞれ独立して、炭素数１〜１２の１価の有機基である。ｒ及びｓは、それぞれ独立して、０〜４の整数である。ｒが２以上の場合、複数のＲ１１は、同一でも異なっていてもよく、任意の組み合わせにより結合して環構造の一部を形成してもよい。ｓが２以上の場合、複数のＲ１２は、同一でも異なっていてもよく、任意の組み合わせにより結合して環構造の一部を形成してもよい。ｔは、０〜２の整数である。）
【請求項８】
請求項５、請求項６又は請求項７に記載の重合体、及び
有機溶媒
を含有する重合体組成物。
【請求項９】
請求項５、請求項６又は請求項７に記載の重合体から得られる成形体。
【発明の詳細な説明】
【技術分野】
【０００１】
本発明は、芳香族ジハライド化合物、重合体、重合体組成物及び成形体に関する。
【背景技術】
【０００２】
近年、光学レンズ、光学フィルム等の光学材料の分野では、レンズ、フィルム等の薄膜化、高付加価値化などの観点から、樹脂成分として屈折率の高い重合体が多く用いられるようになっている。そのため、屈折率の高い重合体を求めて単量体成分の開発、それらを用いた重合体の設計等が幅広く行われ、上記単量体成分として新規なジベンゾフルオレン化合物が開発されている（特開２０１３−３２５４７号公報参照）。
【０００３】
ここで、上記光学材料を設計する際、収差を補正するために屈折率及びアッベ数の異なる材料を組み合わせることが一般に行われる。そのため、光学設計のバリエーションを増やす観点から、様々な屈折率及びアッベ数を有する重合体が要求され、その１つとして屈折率が高く、アッベ数の低い重合体が求められるようにもなっている。また、これらの光学材料は通常金型を用いて重合体等の原材料を射出成形、押出成形等することで得られ、上記成形は重合体のガラス転移温度以上の高温で行われる。そのため、成形の容易化、重合体の劣化防止、製造コスト低減等の観点から、重合体のガラス転移温度を低くすることが求められるようにもなっている。しかし、一般に、重合体の屈折率を高めると、それに伴ってガラス転移温度も高くなってしまい、重合体の屈折率を高めつつ、ガラス転移温度を下げるには大きな困難を伴う。そのため、屈折率が高く、アッベ数が低くかつガラス転移温度の低い重合体としては、従来の光学材料用重合体は必ずしも満足のいくものではない。
【先行技術文献】
【特許文献】
【０００４】
【特許文献１】特開２０１３−３２５４７号公報
【発明の概要】
【発明が解決しようとする課題】
【０００５】
本発明は以上のような事情に基づいてなされたものであり、その目的は屈折率が高く、アッベ数及びガラス転移温度の低い重合体を得ることができる新規な芳香族ジハライド化合物を提供することにある。
【課題を解決するための手段】
【０００６】
上記課題を解決するためになされた発明は、下記式（１）で表される芳香族ジハライド化合物である。
【０００７】
【化１】
2015040196.tif 000003
【０００８】
上記式（１）中、Ｘは、それぞれ独立して、ハロゲン原子である。Ｒ１は、下記式（２）又は（３）で表される１価の有機基である。ａは、１又は２である。ａが２の場合、複数のＲ１は、同一でも異なっていてもよい。
【０００９】
【化２】
2015040196.tif 000004
【００１０】
上記式（２）中、Ｒ２は、炭素数１〜１２の１価の有機基である。ｂは、０〜７の整数である。ｂが２以上の場合、複数のＲ２は、同一でも異なっていてもよく、任意の組み合わせにより結合して環構造の一部を形成してもよい。ｃは、０又は１である。
上記式（３）中、Ｒ３は、炭素数１〜１２の１価の有機基である。ｄは、０〜４の整数である。ｄが２以上の場合、複数のＲ３は、同一でも異なっていてもよく、任意の組み合わせにより結合して環構造の一部を形成してもよい。
【００１１】
上記課題を解決するためになされた別の発明は、当該芳香族ジハライド化合物と下記式（８）で表されるヒドロキシ基又はチオール基を有する化合物とを縮合反応させて得られる重合体である。
【００１２】
【化３】
2015040196.tif 000005
【００１３】
上記式（８）中、Ｒ５及びＲ６は、それぞれ独立して、炭素数１〜１２の１価の有機基である。ｆ及びｇは、それぞれ独立して、０〜６の整数である。ｆが２以上の場合、複数のＲ５は、同一でも異なっていてもよく、任意の組み合わせにより結合して環構造の一部を形成してもよい。ｇが２以上の場合、複数のＲ６は、同一でも異なっていてもよく、任意の組み合わせにより結合して環構造の一部を形成してもよい。Ｒ７及びＲ８は、それぞれ独立して、アルキレン基である。ｌ及びｍは、それぞれ独立して、０以上の整数である。Ｙは、それぞれ独立して、ヒドロキシ基又はチオール基である。Ｚは、−Ｏ−、−Ｓ−、−ＣＯ−、−ＳＯ−、−ＳＯ２−又は２価の有機基である。ｋは、０又は１である。ｊは、０〜２の整数である。ｊが２の場合、複数のＺは、同一でも異なっていてもよい。ｈ及びｉは、それぞれ独立して、０又は１である。
【００１４】
上記課題を解決するためになされた別の発明は、当該重合体、及び有機溶媒を含有する重合体組成物である。
【００１５】
上記課題を解決するためになされた別の発明は、当該重合体から得られる成形体である。
【００１６】
ここで、「有機基」とは、少なくとも１個の炭素原子を含む基をいう。「炭化水素基」とは、鎖状炭化水素基、脂環式炭化水素基及び芳香族炭化水素基が含まれる。この「炭化水素基」は、飽和炭化水素基でも不飽和炭化水素基でもよい。
【発明の効果】
【００１７】
本発明の芳香族ジハライド化合物によれば、屈折率が高く、アッベ数が低くかつガラス転移温度の低い重合体を得ることができる。従って、当該芳香族ジハライド化合物は、重合用芳香族ジハライド化合物として有用であり、また光学材料分野で使用する重合体、上記重合体を含有する重合体組成物の原材料として好適に用いることができる。また、当該重合体から得られる成形体はフィルム、光学部品等として有用である。
【図面の簡単な説明】
【００１８】
【図１】実施例及び比較例の重合体のガラス転移温度（Ｔｇ）と屈折率（ｎＤ）との関係を示すグラフである。
【発明を実施するための形態】
【００１９】
＜芳香族ジハライド化合物＞
本発明は、下記式（１）で表される芳香族ジハライド化合物である。
【００２０】
【化４】
2015040196.tif 000006
【００２１】
上記式（１）中、Ｘは、それぞれ独立して、ハロゲン原子である。Ｒ１は、下記式（２）又は（３）で表される１価の有機基である。ａは、１又は２である。ａが２の場合、複数のＲ１は、同一でも異なっていてもよい。
【００２２】
【化５】
2015040196.tif 000007
【００２３】
上記式（２）中、Ｒ２は、炭素数１〜１２の１価の有機基である。ｂは、０〜７の整数である。ｂが２以上の場合、複数のＲ２は、同一でも異なっていてもよく、任意の組み合わせにより結合して環構造の一部を形成してもよい。ｃは、０又は１である。
上記式（３）中、Ｒ３は、炭素数１〜１２の１価の有機基である。ｄは、０〜４の整数である。ｄが２以上の場合、複数のＲ３は、同一でも異なっていてもよく、任意の組み合わせにより結合して環構造の一部を形成してもよい。
【００２４】
当該芳香族ジハライド化合物を用いることで屈折率が高く、アッベ数及びガラス転移温度の低い重合体を得ることができる。上記効果を奏する理由については必ずしも明確ではないが、例えば、以下のように推察することができる。即ち、当該芳香族ジハライド化合物を用いること、即ち当該重合体の主鎖及び側鎖に分子屈折の高い芳香族成分を導入することで、当該重合体の屈折率を高めることができ、かつアッベ数を低くすることができる。さらに、主鎖構成ユニットの１つが芳香環の単核体で構成されることから、重合体を形成する柔軟な結合基ユニットの濃度を上げることができ、当該重合体のガラス転移温度を低くすることができる。以下、当該芳香族ジハライド化合物について説明する。
【００２５】
上記式（１）におけるＸのハロゲン原子としては、例えば、フッ素原子、塩素原子、臭素原子、ヨウ素原子等が挙げられる。これらの中で、重合時の縮合反応がより容易となる観点からフッ素原子、塩素原子が好ましい。
【００２６】
２個のＸは、本発明の効果を損なわない限り、芳香環中の任意の位置に結合してよいが、重合反応性の観点から一方のＸに対して他方のＸはメタ位又はパラ位に結合することが好ましい。
【００２７】
ａとしては、１が好ましい。
【００２８】
上記式（２）におけるｂとしては、０又は１が好ましく、０がより好ましい。
【００２９】
ｃとしては、１が好ましい。
【００３０】
Ｒ２で表される炭素数１〜１２の１価の有機基としては、例えば、炭素数１〜１２の１価の炭化水素基、上記炭素数１〜１２の１価の炭化水素基の炭素−炭素間にヘテロ原子含有基を含む基（ａ）、上記炭素数１〜１２の１価の炭化水素基及び基（ａ）が有する水素原子の一部又は全部をヘテロ原子を有する置換基で置換した基等が挙げられる。
【００３１】
上記炭素数１〜１２の１価の炭化水素基としては、例えば、炭素数１〜１２の１価の鎖状炭化水素基、炭素数３〜１２の１価の脂環式炭化水素基、炭素数６〜１２の１価の芳香族炭化水素基等が挙げられる。
【００３２】
炭素数１〜１２の１価の鎖状炭化水素基としては、例えば、
メチル基、エチル基、プロピル基、ブチル基等のアルキル基；
エテニル基、プロペニル基、ブテニル基等のアルケニル基；
エチニル基、プロピニル基、ブチニル基等のアルキニル基などが挙げられる。
【００３３】
炭素数３〜１２の１価の脂環式炭化水素基としては、例えば、
シクロプロピル基、シクロブチル基、シクロペンチル基、シクロヘキシル基等の単環のシクロアルキル基；
ノルボルニル基、アダマンチル基、トリシクロデシル基等の多環のシクロアルキル基；
シクロプロペニル基、シクロブテニル基、シクロペンテニル基、シクロヘキセニル基等の単環のシクロアルケニル基；
ノルボルネニル基、トリシクロデセニル基等の多環のシクロアルケニル基などが挙げられる。
【００３４】
炭素数６〜１２の１価の芳香族炭化水素基としては、例えば、
フェニル基、トリル基、キシリル基、ナフチル基等のアリール基；
ベンジル基、フェネチル基、ナフチルメチル基等のアラルキル基などが挙げられる。
【００３５】
ヘテロ原子含有基に含まれるヘテロ原子としては、例えば、酸素原子、硫黄原子、窒素原子、リン原子、珪素原子、ハロゲン原子等が挙げられる。ヘテロ原子含有基はヘテロ原子を１個有していてもよく２個以上有していてもよい。
【００３６】
上記ヘテロ原子含有基としては、例えば、
−Ｏ−、−Ｓ−等の１個のヘテロ原子からなる基；
−ＳＯ−、−ＳＯ２−、−ＳＯ３−等の２個以上のヘテロ原子を組み合わせた基；
−ＣＯ−、−ＣＯＯ−、−ＣＯＳ−、−ＣＯＮＨ−、−ＯＣＯＯ−、−ＯＣＯＳ−、−ＯＣＯＮＨ−、−ＳＣＯＮＨ−、−ＳＣＳＮＨ−、−ＳＣＳＳ−等の炭素原子とヘテロ原子とを組み合わせた基などが挙げられる。これらの中で、−Ｏ−、−ＳＯ３−、−ＣＯＯ−が好ましい。
【００３７】
上記ヘテロ原子を有する置換基としては、例えば、カルボキシ基、ケト基（＝Ｏ）、チオケト基（＝Ｓ）、ピリジル基等が挙げられる。
【００３８】
複数のＲ２は任意の組み合わせにより結合して環構造の一部を形成してもよいが、上記
環構造としては、例えば、脂環構造、脂肪族複素環構造等が挙げられる。
【００３９】
脂環構造としては、例えば、
シクロプロペン構造、シクロブテン構造、シクロペンテン構造、シクロヘキセン構造、シクロオクテン構造等の単環の脂環式炭化水素構造；
ノルボルネン構造、アダマンテン構造等の多環の脂環式炭化水素構造等が挙げられる。
【００４０】
脂肪族複素環構造としては、例えば、上記脂環構造における炭素−炭素間に−Ｏ−、−Ｓ−、−ＣＯ−、−ＣＯＯ−、−ＯＣＯＯ−、−Ｏ−、−ＮＲ＊−（Ｒ＊は、水素原子又は１価の炭化水素基である。）、−ＣＳ−、−Ｓ−、−ＳＯ−、−ＳＯ２−等が導入された構造等が挙げられる。
【００４１】
Ｒ２としては、これらの中で、重合体の自由度をより高める観点から、１価の炭化水素基が好ましく、１価の鎖状炭化水素基がより好ましい。
【００４２】
Ｒ２の炭素数としては、１〜６が好ましく、１又は２がより好ましい。
【００４３】
Ｒ２は、本発明の効果を損なわない限り、芳香環中の任意の位置に結合してよい。
【００４４】
上記式（２）で表される１価の有機基としては、例えば、下記式（２−１）〜（２−８）で表される基等が挙げられる。
【００４５】
【化６】
2015040196.tif 000008
【００４６】
上記式（２−１）〜（２−８）中、それぞれの＊は結合手である。
【００４７】
上記式（２）で表される１価の有機基は、当該重合体の屈折率をより高める観点から下記式（４）で表されることが好ましい。
【００４８】
【化７】
2015040196.tif 000009
【００４９】
上記式（４）中、Ｒ４は、炭素数１〜６の１価の有機基である。ｅは、０〜７の整数である。ｅが２以上の場合、複数のＲ４は、同一でも異なっていてもよく、任意の組み合わせにより結合して環構造の一部を形成してもよい。
【００５０】
上記式（４）におけるＲ４としては、例えば、上記式（２）における上記Ｒ２として例示した炭素数１〜１２の１価の有機基のうち、炭素数１〜６のもの等が挙げられる。これらの中で、当該重合体の自由度をより高める観点から、１価の炭化水素基が好ましく、鎖状炭化水素基がより好ましい。
【００５１】
Ｒ４の炭素数としては、１又は２が好ましい。
【００５２】
複数のＲ４は、本発明の効果を損なわない範囲で、任意の組み合わせにより結合して上記Ｒ２と同様の環構造の一部を形成してもよい。
【００５３】
Ｒ４は、本発明の効果を損なわない限り、芳香環中の任意の位置に結合してよい。
【００５４】
ｅとしては、０又は１が好ましく、０がより好ましい。
【００５５】
式（２）で表される１価の有機基としては、これらの中で、当該重合体の屈折率をより高める観点から上記式（２−１）又は（２−２）で表される基が好ましい。
【００５６】
Ｒ３で表される炭素数１〜１２の１価の有機基としては、例えば、上記Ｒ２の炭素数１〜１２の１価の有機基として例示した基等が挙げられる。これらの中で、当該重合体の自由度をより高める観点から１価の炭化水素基が好ましく、１価の鎖状炭化水素基がより好ましい。
【００５７】
Ｒ３の炭素数としては、１〜６が好ましく、１又は２がより好ましい。
【００５８】
複数のＲ３は、本発明の効果を損なわない範囲で、任意の組み合わせにより結合して上記Ｒ２と同様の環構造の一部を形成してもよい。
【００５９】
Ｒ３は、本発明の効果を損なわない限り、芳香環中の任意の位置に結合してよい。
【００６０】
ｄとしては、０又は１が好ましく、０がより好ましい。
【００６１】
より具体的には、式（３）で表される１価の有機基としては、例えば、下記式（３−１）〜（３−８）で表される基等が挙げられる。
【００６２】
【化８】
2015040196.tif 000010
【００６３】
上記式（３−１）〜（３−８）中、それぞれの＊は結合手である。
【００６４】
式（３）で表される１価の有機基としては、これらの中で、屈折率をより高める観点から上記式（３−１）で表される基がより好ましい。
【００６５】
基−ＳＯ２−Ｒ１は、本発明の効果を損なわない限り、芳香環中の任意の位置に結合してよいが、重合反応性を高める観点からいずれかのＸのオルト位又はパラ位に結合することが好ましい。
【００６６】
ここで、より具体的には、当該芳香族ジハライド化合物としては、例えば、下記式（１−１）〜（１−４０）で表される化合物等が挙げられる。
【００６７】
【化９】
2015040196.tif 000011
【００６８】
【化１０】
2015040196.tif 000012
【００６９】
【化１１】
2015040196.tif 000013
【００７０】
当該芳香族ジハライド化合物としては、重合反応性や当該重合体の可視光透過率を高める観点から下記式（５）で表される化合物が好ましい。
【００７１】
【化１２】
2015040196.tif 000014
【００７２】
上記式（５）中、Ｘは、上記式（１）と同義である。
【００７３】
当該芳香族ジハライド化合物としては、重合反応性をさらに高める観点から下記式（６）又は（７）で表される化合物がさらに好ましい。
【００７４】
【化１３】
2015040196.tif 000015
【００７５】
上記式（６）及び（７）中、Ｘは、上記式（１）と同義である。
【００７６】
当該芳香族ジハライド化合物としては、当該重合体のガラス転移温度をさらに低くする観点から、上記式（１−１）、（１−２）、（１−３）、（１−９）、（１−３２）、（１−３３）、（１−３４）、（１−４０）で表される化合物が特に好ましい。
【００７７】
＜芳香族ジハライド化合物の製造方法＞
式（１）で表される化合物は、例えば、
下記式（ａ）で表される化合物と下記式（ｂ）で表される化合物とを塩化鉄（ＩＩＩ）や塩化アルミニウム等の触媒存在下で反応させる工程
を備える製造方法により簡便かつ収率よく製造することができる。
【００７８】
【化１４】
2015040196.tif 000016
【００７９】
上記式（ａ）、（ｂ）及び（１）中、Ｘは、それぞれ独立して、ハロゲン原子である。Ｒ１は、上記式（２）又は（３）で表される１価の有機基である。ａは、１又は２である。ａが２の場合、複数のＲ１は、同一でも異なっていてもよい。Ａは、ハロゲン原子である。
【００８０】
一例を挙げれば、式（ａ）で表される化合物と式（ｂ）で表される化合物とを塩化鉄（ＩＩＩ）の存在下で反応させることにより式（１）で表される化合物が生成する。次いで反応液をセライトによる金属除去処理を行い、カラムクロマトグラフィ等で適切に処理することにより式（１）で表される化合物を単離することができる。
【００８１】
Ａのハロゲン原子としては、例えば、フッ素原子、塩素原子、臭素原子、ヨウ素原子等が挙げられる。これらの中で、収率向上の観点から塩素原子が好ましい。
【００８２】
また、式（１）で表される化合物は、
下記式（ｃ）で表される化合物と下記式（ｄ）で表される化合物とを塩化鉄（ＩＩＩ）や塩化アルミニウム等の触媒存在下で反応させる工程
を備える製造方法によっても簡便かつ収率よく製造することができる。
【００８３】
【化１５】
2015040196.tif 000017
【００８４】
上記式（ｃ）、（ｄ）及び（１）中、Ｘは、それぞれ独立して、ハロゲン原子である。Ｒ１は、上記式（２）又は（３）で表される１価の有機基である。ａは、１又は２である。ａが２の場合、複数のＲ１は、同一でも異なっていてもよい。Ｂは、ハロゲン原子である。
【００８５】
一例を挙げれば、式（ｃ）で表される化合物と式（ｄ）で表される化合物とを塩化鉄（ＩＩＩ）の存在下で反応させることにより式（１）で表される化合物が生成する。次いで反応液をセライトによる金属除去処理を行い、カラムクロマトグラフィ等で適切に処理することにより式（１）で表される化合物を単離することができる。
【００８６】
Ｂのハロゲン原子としては、例えば、フッ素原子、塩素原子、臭素原子、ヨウ素原子等が挙げられる。これらの中で、収率向上の観点から塩素原子が好ましい。
【００８７】
下記式（ａ）〜（ｄ）で表される化合物は、本発明の効果を損なわない限り、副生成物低減の観点から保護基で水素原子が置換されていてもよい。
【００８８】
＜重合体＞
本発明に係る重合体（以下、［Ａ］重合体ともいう）は、当該芳香族ジハライド化合物と下記式（８）で表されるヒドロキシ基又はチオール基を有する化合物とを縮合反応させて得られる重合体である。
【００８９】
【化１６】
2015040196.tif 000018
【００９０】
上記式（８）中、Ｒ５及びＲ６は、それぞれ独立して、炭素数１〜１２の１価の有機基である。ｆ及びｇは、それぞれ独立して、０〜６の整数である。ｆが２以上の場合、複数のＲ５は、同一でも異なっていてもよく、任意の組み合わせにより結合して環構造の一部を形成してもよい。ｇが２以上の場合、複数のＲ６は、同一でも異なっていてもよく、任意の組み合わせにより結合して環構造の一部を形成してもよい。Ｒ７及びＲ８は、それぞれ独立して、アルキレン基である。ｌ及びｍは、それぞれ独立して、０以上の整数である。Ｙは、それぞれ独立して、ヒドロキシ基又はチオール基である。Ｚは、−Ｏ−、−Ｓ−、−ＣＯ−、−ＳＯ−、−ＳＯ２−又は２価の有機基である。ｋは、０又は１である。ｊは、０〜２の整数である。ｊが２の場合、複数のＺは、同一でも異なっていてもよい。ｈ及びｉは、それぞれ独立して、０又は１である。
【００９１】
原料単量体として当該芳香族ジハライド化合物を用いているため、［Ａ］重合体は屈折率が高く、アッベ数及びガラス転移温度の低い重合体である。そのため、［Ａ］重合体を用いて光学材料を成形する際の射出成形、押出成形等において高温を必要としない。よって、［Ａ］重合体から得られる成形体は有用であり、フィルム、光学部品としてより有用である。具体的には、［Ａ］重合体は光学レンズ、光学フィルム、光学シート、ピックアップレンズ、ホログラム、液晶用フィルム、有機ＥＬ（エレクトロルミネッセンス）用フィルム等のフィルムや光学部品を得るための光学材料用重合体としてより有用である。
【００９２】
［Ａ］重合体を得るために、本発明の効果を損なわない範囲で、当該芳香族ジハライド化合物及び上記式（８）で表されるヒドロキシ基又はチオール基を有する化合物以外のその他の化合物を用いてもよい。また、当該芳香族ジハライド化合物及びヒドロキシ基又はチオール基を有する化合物、その他の化合物はそれぞれ１種又は２種以上を用いることができる。
【００９３】
当該芳香族ジハライド化合物に由来する構造単位の含有割合としては、［Ａ］重合体を構成する全構造単位に対して、通常３０ｍｏｌ％以上であり、４０ｍｏｌ％以上が好ましく、４８ｍｏｌ％以上がより好ましい。
【００９４】
上記式（８）で表されるヒドロキシ基又はチオール基を有する化合物に由来する構造単位の含有割合としては、［Ａ］重合体を構成する全構造単位に対して、通常３０ｍｏｌ％以上であり、４０ｍｏｌ％以上が好ましく、４８ｍｏｌ％以上がより好ましい。
【００９５】
その他の化合物に由来する構造単位の含有割合としては、［Ａ］重合体を構成する全構造単位に対して、通常２０ｍｏｌ％以下であり、１０ｍｏｌ％以下が好ましい。なお、当該芳香族ジハライド化合物に由来する構造単位、上記式（８）で表されるヒドロキシ基又はチオール基を有する化合物に由来する構造単位及びその他の化合物に由来する構造単位の合計含有割合は１００ｍｏｌ％である。
【００９６】
［ヒドロキシ基又はチオール基を有する化合物］
以下、式（８）で表されるヒドロキシ基又はチオール基を有する化合物について説明する。上記式（８）におけるＲ５及びＲ６で表される炭素数１〜１２の１価の有機基としては、例えば、上記Ｒ２の炭素数１〜１２の１価の有機基として例示した基等が挙げられる。これらの中で、当該重合体の自由度をより高める観点から、１価の炭化水素基が好ましく、１価の鎖状炭化水素基がより好ましい。
【００９７】
Ｒ５及びＲ６の炭素数としては、１〜６が好ましく、１又は２がより好ましい。
【００９８】
複数のＲ５は、本発明の効果を損なわない範囲で、任意の組み合わせにより結合して上記Ｒ２と同様の環構造の一部を形成してもよい。
【００９９】
複数のＲ６は、本発明の効果を損なわない範囲で、任意の組み合わせにより結合して上記Ｒ２と同様の環構造の一部を形成してもよい。
【０１００】
Ｒ５及びＲ６は、本発明の効果を損なわない限り、芳香環中の任意の位置に結合してよい。
【０１０１】
ｆ及びｇとしては、０又は１が好ましく、０がより好ましい。
【０１０２】
Ｒ７及びＲ８で表されるアルキレン基としては、例えば、エチレン基、プロピレン基、ブチレン基、ペンチレン基等が挙げられる。これらの中で、当該重合体の自由度をより高めることができる観点から、エチレン基が好ましい。
【０１０３】
ｌ及びｍとしては、０又は１が好ましく、０がより好ましい。
【０１０４】
Ｙとしては、可視光透過率向上の観点からヒドロキシ基が好ましい。
【０１０５】
ｋとしては、１が好ましい。
【０１０６】
ｊとしては、０又は１が好ましい。
【０１０７】
ｈ及びｉとしては、０が好ましい。
【０１０８】
Ｚの２価の有機基としては、例えば、炭素数１〜１２の２価の炭化水素基、上記炭素数１〜１２の２価の炭化水素基の炭素−炭素間にヘテロ原子含有基を含む基（ｂ）、上記炭素数１〜１２の２価の炭化水素基及び基（ｂ）が有する水素原子の一部又は全部をヘテロ原子を有する置換基で置換した基等が挙げられる。
【０１０９】
上記２価の炭化水素基としては、例えば、炭素数１〜１２の２価の鎖状炭化水素基、炭素数３〜１２の２価の脂環式炭化水素基等が挙げられる。
【０１１０】
炭素数１〜１２の２価の鎖状炭化水素基としては、例えば、
メタンジイル基、エタンジイル基、プロパンジイル基、ブタンジイル基等のアルカンジイル基；
エテンジイル基、プロペンジイル基、ブテンジイル基等のアルケンジイル基；
エチンジイル基、プロピンジイル基、ブチンジイル基等のアルキンジイル基などが挙げられる。
【０１１１】
炭素数３〜１２の２価の脂環式炭化水素基としては、例えば、
シクロプロパンジイル基、シクロブタンジイル基、シクロペンタンジイル基、シクロヘキサンジイル基等の単環のシクロアルカンジイル基；
シクロプロペンジイル基、シクロブテンジイル基等の単環のシクロアルケンジイル基；
ノルボルナンジイル基、アダマンタンジイル基、トリシクロデカンジイル基、テトラシクロドデカンジイル基等の多環のシクロアルカンジイル基；
ノルボルネンジイル基、トリシクロデセンジイル基等の多環のシクロアルケンジイル基などが挙げられる。
【０１１２】
上記ヘテロ原子含有基に含まれるヘテロ原子としては、例えば、上記Ｒ２のヘテロ原子として例示した原子等が挙げられる。これらの中で、当該重合体の屈折率をより高める観点から酸素原子、硫黄原子、窒素原子が好ましい。ヘテロ原子含有基はヘテロ原子を１個有していてもよく２個以上有していてもよい。
【０１１３】
ヘテロ原子含有基としては、例えば、上記Ｒ２のヘテロ原子含有基として例示した基等が挙げられる。これらの中で、当該重合体の屈折率をより高める観点からカルボニル基が好ましい。
【０１１４】
ヘテロ原子を有する置換基としては、例えば、カルボキシ基、ケト基（＝Ｏ）、チオケト基（＝Ｓ）、ピリジル基等が挙げられる。
【０１１５】
より具体的には、Ｚの２価の有機基としては、例えば、下記式（Ｚ−１）〜（Ｚ−７）で表される２価の基等が挙げられる。
【０１１６】
【化１７】
2015040196.tif 000019
【０１１７】
上記式（Ｚ−１）〜（Ｚ−７）中、それぞれの＊は結合手である。
【０１１８】
上記式（８）におけるＺは、下記式（９）で表されることが好ましい。
【０１１９】
【化１８】
2015040196.tif 000020
【０１２０】
上記式（９）中、Ｒ９及びＲ１０は、それぞれ独立して、炭素数１〜１２の１価の有機基である。ｐ及びｑは、それぞれ独立して、０〜６の整数である。ｐが２以上の場合、複数のＲ９は、同一でも異なっていてもよく、任意の組み合わせにより結合して環構造の一部を形成してもよい。ｑが２以上の場合、複数のＲ１０は、同一でも異なっていてもよく、任意の組み合わせにより結合して環構造の一部を形成してもよい。ｎ及びｏは、それぞれ独立して、０又は１である。
【０１２１】
上記式（９）におけるＲ９及びＲ１０の炭素数１〜１２の１価の有機基としては、例えば、上記Ｒ２の炭素数１〜１２の１価の有機基として例示した基等が挙げられる。これらの中で、当該重合体の自由度をより高める観点から、１価の炭化水素基が好ましく、１価の鎖状炭化水素基がより好ましい。
【０１２２】
Ｒ９及びＲ１０の炭素数としては、１〜６が好ましく、１又は２がより好ましい。
【０１２３】
複数のＲ９は、本発明の効果を損なわない範囲で、任意の組み合わせにより結合して上記Ｒ２と同様の環構造の一部を形成してもよい。
【０１２４】
複数のＲ１０は、本発明の効果を損なわない範囲で、任意の組み合わせにより結合して上記Ｒ２と同様の環構造の一部を形成してもよい。
【０１２５】
Ｒ９及びＲ１０は、本発明の効果を損なわない限り、芳香環中の任意の位置に結合してよい。
【０１２６】
ｐ及びｑとしては、０又は１が好ましく、０がより好ましい。
【０１２７】
上記式（９）におけるｎ及びｏとしては、０が好ましい。
【０１２８】
より具体的には、上記式（８）で表されるヒドロキシ基又はチオール基を有する化合物としては、例えば、下記式（８−１）〜（８−２６）で表される化合物等が挙げられる。
【０１２９】
【化１９】
2015040196.tif 000021
【０１３０】
【化２０】
2015040196.tif 000022
【０１３１】
【化２１】
2015040196.tif 000023
【０１３２】
上記式（８）で表されるヒドロキシ基又はチオール基を有する化合物は、主鎖構成ユニットが芳香環の単核体でより多く構成される観点から下記式（１０）で表されることが好ましい。
【０１３３】
【化２２】
2015040196.tif 000024
【０１３４】
上記式（１０）中、Ｙ及びＺは、上記式（８）と同義である。Ｒ１１及びＲ１２は、それぞれ独立して、炭素数１〜１２の１価の有機基である。ｒ及びｓは、それぞれ独立して、０〜４の整数である。ｒが２以上の場合、複数のＲ１１は、同一でも異なっていてもよく、任意の組み合わせにより結合して環構造の一部を形成してもよい。ｓが２以上の場合、複数のＲ１２は、同一でも異なっていてもよく、任意の組み合わせにより結合して環構造の一部を形成してもよい。ｔは、０〜２の整数である。
【０１３５】
上記式（１０）におけるＲ１１及びＲ１２の炭素数１〜１２の１価の有機基としては、例えば、上記Ｒ２の炭素数１〜１２の１価の有機基として例示した基等が挙げられる。これらの中で、当該重合体のガラス転移温度をより低くする観点から、１価の炭化水素基が好ましく、１価の鎖状炭化水素基がより好ましい。
【０１３６】
Ｒ１１及びＲ１２の炭素数としては、１〜６が好ましく、１又は２がより好ましい。
【０１３７】
複数のＲ１１は、本発明の効果を損なわない範囲で、任意の組み合わせにより結合して上記Ｒ２と同様の環構造の一部を形成してもよい。
【０１３８】
複数のＲ１２は、本発明の効果を損なわない範囲で、任意の組み合わせにより結合して上記Ｒ２と同様の環構造の一部を形成してもよい。
【０１３９】
Ｒ１１及びＲ１２は、本発明の効果を損なわない限り、芳香環中の任意の位置に結合してよい。
【０１４０】
ｒ及びｓとしては、０又は１が好ましく、０がより好ましい。
【０１４１】
ｔとしては、０又は１が好ましい。
【０１４２】
上記式（８）で表されるヒドロキシ基又はチオール基を有する化合物としては、当該重合体のガラス転移温度をさらに低くすることができる観点から、上記式（８−１）、（８−３）、（８−８）、（８−９）、及び（８−２２）〜（８−２６）で表される化合物が好ましい。
【０１４３】
［その他の化合物］
［Ａ］重合体を得るために、本発明の効果を損なわない範囲で、当該芳香族ジハライド化合物及び上記式（８）で表されるヒドロキシ基又はチオール基を有する化合物以外のその他の化合物を少量用いてもよい。
【０１４４】
その他の化合物としては、例えば、上記式（８）で表される化合物以外のヒドロキシ基又はチオール基を２個有する化合物、上記式（１）で表される化合物以外のジハライド化合物等が挙げられる。
【０１４５】
＜［Ａ］重合体の合成方法＞
［Ａ］重合体の合成は、公知の方法により行うことができる。［Ａ］重合体は、例えば、上記式（８）で表される化合物と上記式（１）で表される芳香族ジハライド化合物とを有機溶媒中、アルカリ金属化合物の存在下で反応させることで合成することができる。なお、上記化合物は全ての種類を同時に反応させてもよく、上記化合物のうち、ヒドロキシ基又はチオール基を有する化合物とアルカリ金属化合物を反応させて、アルカリ金属塩を得た後、得られたアルカリ金属塩と、残りの芳香族ジハライド化合物等とを反応させることもできる。なお、反応には、上述の化合物をそれぞれ１種用いても２種以上用いてもよい。
【０１４６】
上記アルカリ金属化合物としては、例えば、
リチウム、ナトリウム、カリウム等のアルカリ金属；
水素化リチウム、水素化ナトリウム、水素化カリウム等の水素化アルカリ金属；
水酸化リチウム、水酸化ナトリウム、水酸化カリウム等の水酸化アルカリ金属；
炭酸リチウム、炭酸ナトリウム、炭酸カリウム等のアルカリ金属炭酸塩；
炭酸水素リチウム、炭酸水素ナトリウム、炭酸水素カリウム等のアルカリ金属炭酸水素塩などが挙げられる。これらの中で、アルカリ金属炭酸塩が好ましく、炭酸カリウムがより好ましい。
【０１４７】
上記アルカリ金属化合物の使用量としては、反応に用いる化合物のヒドロキシ基又はチオール基に対し、アルカリ金属化合物中の金属原子が、通常１〜３倍当量、好ましくは１．１倍当量〜２倍当量、より好ましくは１．２倍当量〜１．５倍当量となる量である。
【０１４８】
上記有機溶媒としては、例えば、Ｎ，Ｎ−ジメチルアセトアミド（ＤＭＡｃ）、Ｎ，Ｎ−ジメチルホルムアミド、Ｎ−メチル−２−ピロリドン、１，３−ジメチル−２−イミダゾリジノン、γ−ブチロラクトン、スルホラン、ジメチルスルホキシド、ジエチルスルホキシド、ジメチルスルホン、ジエチルスルホン、ジイソプロピルスルホン、ジフェニルスルホン、ジフェニルエーテル、ベンゾフェノン、ジアルコキシベンゼン（アルコキシ基の炭素数１〜４）、トリアルコキシベンゼン（アルコキシ基の炭素数１〜４）等が挙げられる。これらの中で、誘電率の高い極性溶媒であることから、Ｎ−メチル−２−ピロリドン、Ｎ，Ｎ−ジメチルアセトアミド、スルホラン、ジフェニルスルホン、ジメチルスルホキシドが好ましい。
【０１４９】
さらに、上記反応の際には、ベンゼン、トルエン、キシレン、ヘキサン、シクロヘキサン、オクタン、クロロベンゼン、ジオキサン、テトラヒドロフラン、アニソール、フェネトール等の水と共沸する溶媒をさらに用いることもできる。
【０１５０】
反応温度としては、６０℃〜２５０℃が好ましく、８０℃〜２００℃がより好ましい。反応時間としては、１５分〜１００時間が好ましく、１時間〜２４時間がより好ましい。
【０１５１】
＜重合体の物性＞
［重量平均分子量］
［Ａ］重合体のポリスチレン換算の重量平均分子量（Ｍｗ）としては、通常５，０００〜４００，０００であり、１０，０００〜３００，０００が好ましく、２０，０００〜２００，０００がより好ましい。
【０１５２】
［ガラス転移温度］
［Ａ］重合体のガラス転移温度（Ｔｇ）としては、通常１２０℃〜２１０℃であり、１３０℃〜２００℃が好ましく、１４０℃〜１９０℃がより好ましい。Ｔｇは、示差走査熱量分析（ＤＳＣ）により、昇温速度２０℃／分の条件において測定される値である。
【０１５３】
［屈折率］
［Ａ］重合体の屈折率（ｎＤ）としては、通常１．６３以上であり、１．６４以上が好ましく、１．６５以上がより好ましい。
【０１５４】
［アッベ数］
［Ａ］重合体のアッベ数（νＤ）としては、通常１５〜２７であり、１７〜２５が好ましく、１９〜２３がより好ましい。
【０１５５】
＜重合体組成物＞
本発明に係る重合体組成物は、［Ａ］重合体及び有機溶媒（以下、「［Ｂ］有機溶媒」ともいう）を含有する。また、当該重合体組成物は、好適成分として金属酸化物粒子（以下、「［Ｃ］金属酸化物粒子」ともいう）を含有してもよく、本発明の効果を損なわない範囲で、その他の任意の成分を含有してもよい。
【０１５６】
当該重合体組成物は、当該芳香族ジハライド化合物を用いているため、フィルム用重合体組成物として特に有用である。上記フィルムとしては、例えば各種照明の光取出し効率向上用フィルム、ディスプレイ向け絶縁フィルム等が挙げられる。
【０１５７】
［［Ｂ］有機溶媒］
［Ｂ］有機溶媒としては、［Ａ］重合体を溶解可能な溶媒であれば特に限定されない。［Ｂ］有機溶媒としては、例えば、エーテル系溶媒、ケトン系溶媒、エステル系溶媒、アミド系溶媒等が挙げられる。［Ｂ］有機溶媒としては、１種又は２種以上を用いてもよい。
【０１５８】
［Ｂ］有機溶媒を用いることで、［Ａ］重合体が適切に溶解された重合体組成物を得ることができる。この重合体組成物によれば、濡れ性、耐熱性及び密着性に優れたフィルムを形成できる。また、当該重合体組成物によれば、［Ｂ］有機溶媒を含有することで、人体や環境への負荷が少なく、当該重合体組成物を用いて成膜する際の溶媒の分解によるフィルムの膜質低下を抑制できる。
【０１５９】
エーテル系溶媒は、ケトン系溶媒、エステル系溶媒及びアミド系溶媒と比較して、溶媒の分解が少ないため、エーテル系溶媒を含有する重合体組成物は、より優れた膜質を有するフィルムの形成に好適である。
【０１６０】
エーテル系溶媒としては、例えば、エチレングリコール、ジエチレングリコール等のモノ若しくはジアルキルエーテル類、ジオキサン、テトラヒドロフラン等の環状エーテル類、アニソール等の芳香族エーテル類などが挙げられる。これらの中で、炭素数３以上１０以下のエーテル類が好ましく、炭素数３以上７以下のエーテル類がより好ましく、これらの中で、アニソール、テトラヒドロフランがさらに好ましい。
【０１６１】
ケトン系溶媒としては、例えば、メチルエチルケトン、メチル−ｎ−プロピルケトン、メチル−ｉｓｏ−プロピルケトン、ジエチルケトン、メチル−ｎ−ブチルケトン、メチル−ｉｓｏ−ブチルケトン、メチル−ｓｅｃ−ブチルケトン、メチル−ｔｅｒｔ−ブチルケトン等のジアルキルケトン類；シクロペンタノン、シクロヘキサノン等の環状ケトン類などが挙げられる。これらの中で、炭素数４以上１０以下のケトン類が好ましく、沸点及びコスト等の点から、炭素数４以上６以下のケトン類がより好ましく、これらの中で、メチルエチルケトン、シクロペンタノン、シクロヘキサノンがさらに好ましく、シクロヘキサノンが特に好ましい。
【０１６２】
エステル系溶媒としては、例えば、酢酸エチル、酢酸ｎ−プロピル、酢酸ｉｓｏ−プロピル、酢酸ブチル等のアルキルエステル類；１−メトキシ−２−プロピルアセテート等のアルコキシアルキルエステル類；β−プロピオラクトン、α−メチル−γ−ブチロラクトン、γ−ブチロラクトン、δ−カプロラクトン、γ−ブチロラクトン等のラクトン類などが挙げられる。これらの中で、炭素数３以上１０以下のエステル類が好ましく、炭素数３以上６以下のエステル類がより好ましい。これらの中で、γ−ブチロラクトンがさらに好ましい。
【０１６３】
アミド系溶媒としては、例えば、Ｎ，Ｎ−ジメチルホルムアミド、Ｎ，Ｎ−ジメチルアセトアミド、Ｎ，Ｎ−ジペンチルアセトアミド、Ｎ，Ｎ−ジ−ｔｅｒｔ−ブチルアセトアミド等のアルキルアミド類；Ｎ，Ｎ−ジメトキシプロピルアセトアミド、３−メトキシ−Ｎ，Ｎ−ジメチルプロピオンアミド、３−ｎ−ブトキシ−Ｎ，Ｎ−ジメチルプロピオンアミド等のアルコキシアルキルアミド類；１，３−ジメチル−２−イミダゾリジノン、Ｎ−メチル−２−ピロリドン等の環状アミド類などが挙げられる。これらの中で、炭素数３以上１０以下のアミド類が好ましく、炭素数３以上６以下のアミド類がより好ましい。これらの中で、塗工性、経済性の観点から、Ｎ，Ｎ−ジメチルアセトアミド、Ｎ−メチル−ピロリドンが好ましい。［Ｂ］有機溶媒として、上記アミド系溶媒を単独で使用する場合、溶媒の回収再利用や回収に関わる設備を簡素化できるメリットがある。
【０１６４】
［Ｂ］有機溶媒としては、成膜時のはじきを低減し密着性を向上させる等の観点から、ケトン系溶媒、エステル系溶媒及びエーテル系溶媒からなる群より選ばれる少なくとも１種の有機溶媒と、アミド系溶媒とを含む混合溶媒が好ましく、環状ケトン類とアミド系溶媒との混合溶媒、エーテル系溶媒とアミド系溶媒との混合溶媒がより好ましい。
【０１６５】
［Ｂ］有機溶媒として混合溶媒を用いる場合、［Ｂ］有機溶媒１００質量部に対するアミド系溶媒の含有量は、５〜９５質量部が好ましく、１０〜９０質量部がより好ましく、３０〜７０質量部がさらに好ましい。アミド系溶媒の含有量を上記範囲とすることで、得られるフィルムの均質性（平滑性）を高めることができる。
【０１６６】
［Ｂ］有機溶媒として混合溶媒を用いる場合、［Ｂ］有機溶媒１００質量部に対して、ケトン系溶媒、エステル系溶媒及びエーテル系溶媒の合計含有量は、５〜９５質量部が好ましく、１０〜９０質量部がより好ましく、３０〜７０質量部がさらに好ましい。
【０１６７】
当該重合体組成物中の［Ｂ］有機溶媒の含有量は、固形分１００質量部に対して、通常１００質量部以上２０００質量部以下であり、１５０質量部以上９００質量部以下が好ましい。
【０１６８】
［［Ｃ］金属酸化物粒子］
当該重合体組成物は、［Ｃ］金属酸化物粒子をさらに含有することで当該重合体の屈折率をより高めることができる。
【０１６９】
［Ｃ］金属酸化物粒子としては、例えば、アルミニウム、ジルコニウム、チタン、亜鉛、インジウム、スズ、アンチモン、セリウム等の金属の酸化物粒子が挙げられる。これらは１種単独で又は２種以上を組み合わせて用いることができる。
【０１７０】
［Ｃ］金属酸化物粒子としては、これらの中で、当該重合体の屈折率をさらに高める観点から、ジルコニウム、チタニウムの酸化物粒子が好ましい。
【０１７１】
＜重合体組成物の調製方法＞
当該重合体組成物は、例えば、［Ａ］重合体を［Ｂ］有機溶媒に溶解させ、必要に応じて［Ｃ］金属酸化物粒子及びその他の成分を溶解、分散等させることで得ることができる。［Ａ］重合体は、合成に使用された有機溶媒を含んだ混合物として得られることがあるため、その場合には［Ａ］重合体を固形分として単離（精製）した後、［Ｂ］有機溶媒に再溶解させることで調製することが好ましい。なお、上記方法で、［Ａ］重合体の合成に使用した有機溶媒として［Ｂ］有機溶媒と同じ種類のものを用いた場合には、上記方法で得られた［Ａ］重合体の合成に使用した有機溶媒との混合物から副生した塩を除いて得られる溶液を当該重合体組成物としてもよい。
【０１７２】
当該重合体組成物の粘度としては、目的とするフィルムの膜厚や［Ａ］重合体の分子量や濃度にもよるが、通常１００ｍＰａ・ｓ〜１００，０００ｍＰａ・ｓであり、１，０００ｍＰａ・ｓ〜５０，０００ｍＰａ・ｓが好ましい。当該重合体組成物の粘度を上記範囲とすることで、成膜中の当該重合体組成物の滞留性に優れ、フィルムの厚みの調整が容易となる。
【０１７３】
＜製膜方法及びフィルム＞
当該製膜方法としては、
当該重合体組成物を基板に塗布する工程（以下、「塗布工程」ともいう）、及び
有機溶媒を除去する工程（以下、「有機溶媒除去工程」ともいう）
を備えることが好ましい。
【０１７４】
上記製膜方法は、原材料として当該重合体組成物を用いるため、高屈折率を有する光学部品を製造することができる。
【０１７５】
［塗布工程］
塗布工程は、当該重合体組成物を基板に塗布することで行われ、これにより塗膜を形成できる。
【０１７６】
当該重合体組成物を塗布する方法としては、例えば、スピンコート法、ロールコート法、グラビアコート法、ドクターブレード法等が挙げられる。
【０１７７】
具体的には、塗布工程をスピンコート法により行う場合、ディスペンサーから基板上に所定量の当該重合体組成物を吐出した後、基板を回転させることで基板上に塗膜を形成する。
【０１７８】
［有機溶媒除去工程］
有機溶媒除去工程では、上記塗布工程で形成した塗膜から有機溶媒を除去することで塗膜をフィルムとする。塗膜から有機溶媒を除去する方法としては、例えば、塗膜を加熱する方法、塗膜を減圧下に置く方法、加熱と減圧とを併用する方法等が挙げられる。これらの中で、塗膜を加熱する方法が好ましい。
【０１７９】
上記加熱の条件としては、有機溶媒が蒸発すればよく、基板や［Ａ］重合体に応じて適宜選択することができる。例えば、加熱の温度としては、３０℃〜３００℃が好ましく、４０℃〜２５０℃がより好ましく、５０℃〜２３０℃がさらに好ましい。加熱の時間としては、１０分〜５時間が好ましい。
【０１８０】
なお上記加熱は２段階以上で行ってもよい。具体的には、３０℃〜８０℃で１０分〜２時間加熱後、１００℃〜２５０℃で１０分〜２時間さらに加熱する方法等が挙げられる。
【０１８１】
上記加熱時の雰囲気としては、特に限定されないが、大気下又は不活性ガス雰囲気下が好ましく、不活性ガス雰囲気下がより好ましい。不活性ガスとしては、窒素ガス、アルゴンガス、ヘリウムガスが好ましく、窒素ガスがより好ましい。
【０１８２】
フィルムの厚みとしては、用途に応じて適宜選択されるが、通常０．０５μｍ〜２５０μｍであり、２μｍ〜１５０μｍが好ましく、１０μｍ〜１２５μｍがより好ましい。
【実施例】
【０１８３】
以下、本発明を実施例に基づいて具体的に説明するが、本発明はこれらの実施例に限定されるものではない。物性値の測定方法を以下に示す。
【０１８４】
＜測定方法＞
［１Ｈ−ＮＭＲ分析］
１Ｈ−ＮＭＲ分析は、ＪＥＯＬ  ＲＥＳＯＮＡＮＣＥ社の「ＪＮＭ−ＥＣＡ４００」を使用し測定した。
【０１８５】
＜芳香族ジハライド化合物の合成＞
［実施例１］芳香族ジハライド化合物１の合成
撹拌子を入れた２００ｍＬ四つ口ナス型フラスコに、三方コック及び冷却管を取り付けた後、容器内を窒素置換した。２，４−ジフルオロベンゼンスルホニルクロリド２２．６２ｇ（１３０ｍｍｏｌ）、ナフタレン１３．６４ｇ（１３０ｍｍｏｌ）、及び塩化鉄（ＩＩＩ）３．４５ｇ（２１ｍｍｏｌ）を窒素雰囲気下にて量り入れた。冷却管の排気先にアルカリ性水溶液のトラップを接続した後、マグネチックスターラーにて撹拌しながら１２０℃加熱条件下にてナフタレンを融解させ、無溶媒中で１時間反応させた。その後、１４５℃まで昇温して３時間反応させた。次いで、得られた反応混合物をトルエン５０ｍＬに溶解させた後、内容液をセライトを用いて濾過することにより、金属除去を行った。濾液からトルエンを留去して粗生成物を回収し、これを酢酸エチル/シクロヘキサン混合溶媒中にて再結晶により精製し、２．６３ｇ（８．６４ｍｍｏｌ）の芳香族ジハライド化合物１（１−（（２，４−ジフルオロフェニル）スルホニル）ナフタレン）の結晶を得た。
【０１８６】
芳香族ジハライド化合物１
１Ｈ−ＮＭＲ（４００ＭＨｚ，ＣＤＣｌ３）δ：６．７６（ｄｄ，１Ｈ），７．１０  （ｄｄ，１Ｈ），７．５４−７．５７（ｍ，２Ｈ），７．６６（ｄｄ，１Ｈ），７．９３（ｄｄ，１Ｈ），８．１４（ｄ，１Ｈ），８．３５（ｄｄ，１Ｈ），８．４７（ｄ，１Ｈ），８．５９（ｄ，１Ｈ）
【０１８７】
[実施例２]芳香族ジハライド化合物２の合成
２，４−ジフルオロベンゼンスルホニルクロリド２５．４５ｇ（１２０ｍｍｏｌ）、ナフタレン２２．３３ｇ（１７４ｍｍｏｌ）、及び塩化鉄（ＩＩＩ）３．７３ｇ（２３ｍｍｏｌ）を用いた以外は、実施例１と同様にセライトによる金属除去までの操作を行った。次いで、得られた濾液からトルエンを留去して粗生成物を回収し、これをシリカゲルカラムクロマトグラフィー（展開溶媒：トルエン）により精製し、３０．３１ｇ（９９．６ｍｍｏｌ）の芳香族ジハライド化合物２（１−（（２，４−ジフルオロフェニル）スルホニル）ナフタレンと２−（（２，４−ジフルオロフェニル）スルホニル）ナフタレンの異性体比が７：５の混合物）の粉末を得た。
【０１８８】
芳香族ジハライド化合物２
１Ｈ−ＮＭＲ（４００ＭＨｚ，ＣＤＣｌ３）δ：６．７４−６．８６（ｍ，１．７Ｈ），７．０４−７．１２（ｍ，１．７Ｈ），７．５４−７．６８（ｍ，４．４Ｈ），７．８９−８．０２（ｍ，３．１Ｈ），８．０１（ｄ，０．７Ｈ），８．１３―８．２１（ｍ，１．７Ｈ），８．３５（ｄｄ，１Ｈ），８．４７（ｄｄ，１Ｈ），８．５８−８．６２（ｍ，１．７Ｈ）
【０１８９】
［実施例３］芳香族ジハライド化合物３及び４の合成
２，４−ジフルオロベンゼンスルホニルクロリドに代えて２，６−ジフルオロベンゼンスルホニルクロリド２５．４５ｇ（１２０ｍｍｏｌ）、ナフタレン１５．２６ｇ（１２０ｍｍｏｌ）、及び塩化鉄（ＩＩＩ）３．５４ｇ（２２ｍｍｏｌ）を用いた以外は、実施例２と同様に操作し粗生成物を回収した。この粗生成物にトルエン５０ｍＬを加え、沈殿物を濾過により回収することで９．０８ｇ（２９．８ｍｍｏｌ）の芳香族ジハライド化合物３（１−（（２，６−ジフルオロフェニル）スルホニル）ナフタレン）の粉末を得た。また濾液からトルエンを留去して粗生成物を回収し、これをシリカゲルカラムクロマトグラフィー（展開溶媒：トルエン）により精製し、４．３２ｇ（１４．２ｍｍｏｌ）の芳香族ジハライド化合物４（１−（（２，６−ジフルオロフェニル）スルホニル）ナフタレンと２−（（２，６−ジフルオロフェニル）スルホニル）ナフタレンの異性体比が３：７の混合物）の粉末を得た。
【０１９０】
芳香族ジハライド化合物３
１Ｈ−ＮＭＲ（４００ＭＨｚ，ＣＤＣｌ３）δ：６．９０−６．９６（ｄｄ，２Ｈ），７．４４−７．６７（ｍ，４Ｈ），７．９３（ｄ，１Ｈ），８．１３（ｄ，１Ｈ），８．５７（ｄ，１Ｈ），８．６８（ｄ，１Ｈ）
【０１９１】
芳香族ジハライド化合物４
１Ｈ−ＮＭＲ（４００ＭＨｚ，ＣＤＣｌ３）δ：６．９２−６．９９（ｍ，６．７Ｈ），７．４６−７．６８（ｍ，１１Ｈ），７．９０−８．０３（ｍ，１０Ｈ），８．１４（ｄ，１Ｈ），８．５７（ｄ，１Ｈ），８．６７−８．６９（ｍ，３．３Ｈ）
【０１９２】
＜重合体の合成＞
［実施例４］（重合体１の合成）
攪拌子を入れた１００ｍＬの３つ口フラスコに、窒素導入管、Ｄｅａｎ−Ｓｔａｒｋ管、及び冷却管を取り付け、実施例２にて得られた芳香族ジハライド化合物２（３．６４２ｇ、１２．０ｍｍｏｌ）、２，２−ビス（４−ヒドロキシフェニル）プロパン（Ｂｉｓ−Ａ、２．７４０ｇ、１２．０ｍｍｏｌ）、炭酸カリウム（３．３０８ｇ、２３．９ｍｍｏｌ）、Ｎ,Ｎ−ジメチルアセトアミド（ＤＭＡｃ）１２ｍＬ、及びトルエン２ｍＬを仕込んだ。フラスコ内を窒素置換した後に１３０℃で加熱撹拌し、生成する水をＤｅａｎ−Ｓｔａｒｋ管により随時除去しながら７．５時間反応させた。室温まで冷却した後、生成した塩を濾紙で除去した。ろ液にイオン交換樹脂（三菱化学社の「ダイヤイオンＲＣＰ１６０Ｍ」及び「ダイヤイオンＷＡ２１Ｊ」）を適量投入し、ミックスローターで２時間攪拌した。イオン交換樹脂を濾紙にて取り除いた後、ろ液をメタノールに投入して固体を析出させた。析出した固体を８０℃で真空乾燥して、重合体１の粉末を得た（４．５ｇ、収率７６％）。
【０１９３】
［実施例５］（重合体２の合成）
反応物として、芳香族ジハライド化合物２（３．１１５ｇ、１０．２ｍｍｏｌ）、９,９−ビス（４−ヒドロキシフェニル）フルオレン（ＢＰＦＬ、３．５９７ｇ、１０．３ｍｍｏｌ）、炭酸カリウム（２．８５０ｇ、２０．６ｍｍｏｌ）、Ｎ,Ｎ−ジメチルアセトアミド（ＤＭＡｃ）１５ｍＬ、及びトルエン３ｍＬを使用した以外は、実施例４と同様に操作し、重合体２の粉末を得た（５．９ｇ、収率９３％）。
【０１９４】
［実施例６］（重合体３の合成）
反応物として、芳香族ジハライド化合物１（２．６３１ｇ、８．６ｍｍｏｌ）、レゾルシノール（ＲＥＳ、０．９５０ｇ、８．６ｍｍｏｌ）、炭酸カリウム（２．３４６ｇ、１７．０ｍｍｏｌ）、Ｎ,Ｎ−ジメチルアセトアミド（ＤＭＡｃ）４ｍＬ、及びトルエン０．５ｍＬを使用した以外は、実施例４と同様の操作を行い、重合体３の粉末を得た（１．４ｇ、収率４５％）。
【０１９５】
［実施例７］（重合体４の合成）
反応物として、芳香族ジハライド化合物３（３．４０４ｇ、１１．２ｍｍｏｌ）、２，２−ビス（４−ヒドロキシフェニル）プロパン（Ｂｉｓ−Ａ、２．５５４ｇ、１１．２ｍｍｏｌ）、炭酸カリウム（３．５２０ｇ、２５．５ｍｍｏｌ）、Ｎ,Ｎ−ジメチルアセトアミド（ＤＭＡｃ）１２ｍＬ、及びトルエン３ｍＬを使用した以外は、実施例４と同様の操作を行い、重合体４の粉末を得た（４．９ｇ、収率９０％）。
【０１９６】
[実施例８]（重合体５の合成）
反応物として、芳香族ジハライド化合物４（３．３４７ｇ、１１．０ｍｍｏｌ）、２，２−ビス（４−ヒドロキシフェニル）プロパン（Ｂｉｓ−Ａ、２．５０６ｇ、１１．０ｍｍｏｌ）、炭酸カリウム（６．０８１ｇ、４４．０ｍｍｏｌ）、Ｎ，Ｎ−ジメチルアセトアミド（ＤＭＡｃ）２２ｍＬ、及びトルエン６ｍＬを使用した以外は、実施例４と同様の操作を行い、重合体５の粉末を得た（４．８ｇ、収率８９％）。
【０１９７】
［比較例１］（重合体６の合成）
芳香族ジハライド化合物２に代えて、２，６−ジフルオロベンゾニトリル（ＤＦＢＮ、１．４３３ｇ、１０．３ｍｍｏｌ）を用いた以外は、実施例４と同様に操作を行い、重合体６の粉末を得た（４．３ｇ、収率９３％）。
【０１９８】
［比較例２］（重合体７の合成）
９,９−ビス（４−ヒドロキシフェニル）フルオレン（３．５９７ｇ、１０．３ｍｍｏｌ）に代えて、９,９−ビス（４−ヒドロキシフェニル）フルオレン（１．７９９ｇ、５．１ｍｍｏｌ）及びレゾルシノール（０．５６２ｇ、５．１ｍｍｏｌ）を用いた以外は、比較例１と同様に操作を行い、重合体７の粉体を得た（３．１ｇ、収率９０％）。
【０１９９】
[比較例３]（重合体８の合成）
レゾルシノールに代えて、ビス（４−ヒドロキシフェニル）スルホン（Ｂｉｓ−Ｓ、１．２８９ｇ、５．１ｍｍｏｌ）を用いた以外は、比較例２と同様に操作を行い、重合体８の粉体を得た（３．７ｇ、収率９０％）。
【０２００】
表１に、上記合成した重合体の合成の際に用いた各化合物の化合物量（ｍｍｏｌ）について示す。表１中の「−」は、該当する化合物を用いなかったことを示す。
【０２０１】
【表１】
2015040196.tif 000025
【０２０２】
＜評価＞
上記重合体について、重量平均分子量（Ｍｗ）、ガラス転移温度（Ｔｇ）、屈折率（ｎＤ）及びアッベ数（νＤ）を下記方法に従い評価した。その結果を表２に示す。
【０２０３】
［重量平均分子量（Ｍｗ）］
重合体のＭｗは、ＧＰＣ装置（東ソー社の「ＨＬＣ−８２２０型」）を使用し、カラム：ＳｕｐｅｒＨ２０００及びＳｕｐｅｒＨ４０００と、ガードカラム：ＳｕｐｅｒＨ−Ｌとを連結して用い、展開溶媒としてテトラヒドロフランを用い、単分散ポリスチレンを標準として測定した。
【０２０４】
［ガラス転移温度（Ｔｇ、（℃））］
重合体のガラス転移温度は、ＤＳＣ装置（Ｒｉｇａｋｕ社の「Ｔｈｅｒｍｏ  Ｐｌｕｓ  ＤＳＣ８２３０」）を用い、窒素下、２０℃／分の昇温速度の条件で測定した。
【０２０５】
［屈折率（ｎＤ）及びアッベ数（νＤ）］
重合体を適量の塩化メチレンに溶解させたものをガラス板上にキャスト製膜し、常温常圧下にて一晩乾燥させた。次いで真空乾燥機にて残存塩化メチレンを除去し、重合体のフィルムを得た。本フィルムの屈折率を、Ｍｅｔｒｉｃｏｎ社の「プリズムカプラ  モデル２０１０」にて測定した。４０８ｎｍ、６３３ｎｍ、８２８ｎｍの３波長にて測定し、Ｃａｕｃｈｙの式を用いてＤ線（５８９ｎｍ）での屈折率（ｎＤ）を求めた。Ｆ線（４８６ｎｍ）及びＣ線（６５６ｎｍ）の屈折率についても同様にして求め、アッベ数（νＤ）を算出した。
【０２０６】
表2に実施例及び比較例についての重量平均分子量（Ｍｗ）、ガラス転移温度（Ｔｇ）、屈折率（ｎＤ）及びアッベ数（νＤ）を示し、図１に実施例及び比較例についての屈折率（ｎＤ）及びアッベ数（νＤ）を示す。
【０２０７】
【表２】
2015040196.tif 000026
【０２０８】
表２及び図１の結果から明らかなように、実施例では屈折率が高く、アッベ数が低くかつガラス転移温度の低い重合体を得ることができる。これに対し、比較例ではこれらの性能は不十分なものがあった。
【産業上の利用可能性】
【０２０９】
本発明の芳香族ジハライド化合物によれば、屈折率が高く、アッベ数が低くかつガラス転移温度の低い重合体を得ることができる。従って、当該芳香族ジハライド化合物は、重合用芳香族ジハライド化合物として有用であり、また光学材料分野で使用する重合体、上記重合体を含有する重合体組成物の原材料として好適に用いることができる。また、当該重合体から得られる成形体はフィルム、光学部品等として有用である。
【図１】
2015040196.tif 000036